(57)【要約】【課題】  ホルムアルデヒド、ＶＯＣなどの汚染分子を効率的に除去することができる気体清浄装置を提供すること。【解決手段】  本発明の気体清浄装置は、導電性基体１上に複数の導電性繊維４を設けたフィルターと、導電性基体１に電圧を加えることによって導電性繊維４の周囲に電界を形成する電界形成手段とを備えてなることを特徴とする。【選択図】図１
2006095429.tif 000002
【特許請求の範囲】
【請求項１】
導電性基体上に複数の導電性繊維を設けたフィルターと、導電性基体に電圧を加えることによって導電性繊維の周囲に電界を形成する電界形成手段とを備えてなることを特徴とする気体清浄装置。
【請求項２】
導電性繊維が、炭素系繊維からなる請求項１に記載の装置。
【請求項３】
炭素系繊維は、カーボンナノチューブ又はカーボンナノワイヤーからなる請求項２に記載の装置。
【請求項４】
炭素系繊維は、カーボンナノチューブ又はカーボンナノワイヤーが表面に形成されたカーボンファイバーからなることを特徴とする請求項２に記載の装置。
【請求項５】
導電性繊維は、太さが０．１ミクロン以下の繊維を含むことを特徴とする請求項１に記載の装置。
【請求項６】
導電性繊維は、太さが異なる複数種の繊維を含むことを特徴とする請求項１に記載の装  置。
【請求項７】
電界形成手段は、フィルターの周囲の電界を一時的に消失させる機能を有する請求項１に記載の装置。
【請求項８】
フィルターを再生させる機能を有する請求項１に記載の装置。
【請求項９】
導電性繊維に水分子を吸着可能である請求項１に記載の装置。
【請求項１０】
フィルターを加熱する加熱手段をさらに備える請求項１に記載の装置。
【請求項１１】
導電性繊維は、触媒薄膜又は触媒微粒子を表面に備えることを特徴とする請求項１に記載の装置。
【請求項１２】
触媒薄膜又は触媒微粒子は、金属を含むことを特徴とする請求項１１に記載の装置。
【請求項１３】
触媒薄膜又は触媒微粒子は、酸化物を含むことを特徴とする請求項１１に記載の装置。
【発明の詳細な説明】
【技術分野】
【０００１】
本発明は、気体清浄装置に関する。
【背景技術】
【０００２】
近年、住宅やオフィスビルディング、学校等における高気密化・高断熱化による自然換気回数の低下や、建築工法の変化による新建材等の多用が原因となって引き起こされるシックハウス、シックビルディング、化学物質過敏症などの健康障害が社会問題となっている。これらの健康障害は、室内の比較的低濃度の化学物質による汚染に起因している。これらの化学物質の中でも、合板に多用されている接着剤又はその他建築材料等から空気中に揮発するホルムアルデヒド、ＶＯＣは、たとえ低濃度でも毒性が高く、比較的影響が長く継続する。ホルムアルデヒド、ＶＯＣなどは刺激臭を有する無色の気体が多いが、皮膚や粘膜から体内に吸収されると身体のバランスを崩し、さまざまな体調不良の原因となることが知られている。
【０００３】
最近、これらの室内汚染物質を除去することを目的としたフィルターや空気清浄機などの気体清浄装置が提案されている。これらの気体清浄装置では、活性炭、多孔質セラミック、光触媒、プラズマ放電などを主なフィルター手段として用いることによりホルムアルデヒド、ＶＯＣなどを除去する構成を採用している。例えば、活性炭を主とする固体吸着剤では、造粒または破砕状に加工されフィルター形状に成形されたものがホルムアルデヒド、ＶＯＣ等除去用フィルターとして空気清浄ユニットや空気清浄機などに搭載されている。
【０００４】
ところが、従来の活性炭を採用したフィルターは、活性炭自体のホルムアルデヒド、ＶＯＣなどの吸着能力が小さく、たとえばホルムアルデヒドに対する十分な吸着性能を得るには、アミン化合物等を表面に形成し、吸着能力を高める必要があったのに加え、単位重量当たりの表面積が１０００ｍ2／ｇレベルと、他材料に比べて極めて大きいことを特徴として謳ってはいるものの、単位重量当たりに吸着できるホルムアルデヒドなどの重量は実効表面積に換算して高々その２〜３％程度、ホルムアルデヒドなどの重量にして１０数ｍｇ以下であり、表面修飾に伴う表面不安定性や吸着容量の問題から、寿命は高々１〜３年程度と不十分であった。また、これらのフィルターはホルムアルデヒド、ＶＯＣなどをある程度吸着すると吸着サイトの飽和等に伴って、それ以上は吸着反応しなくなって寿命に達する問題があった。更に、飽和容量を超えた場合には吸着種の再放出なども問題となるなど、一定期間ごとにフィルター材料を交換する必要が生じていた。
【０００５】
また、これら従来の活性炭フィルターは形状が粒状もしくは粉状であり、吸着容量を増やし寿命を長くしようとすると、吸着材料の使用量を増やす必要があり、これに伴って圧力損失が大きくなるなどの問題があった。このため、フィルターや気体清浄装置のサイズが大きくなったり、フィルターに通風させるためのモーター音が大きくなったり消費電力が増大したりするという問題があった。一方では、活性炭の課題を解決する方法として光触媒やプラズマ放電が活用されるようになったが、これらの方法はフィルターを長寿命化し、圧損の問題を解決する上で有効な方法ではあるが、酸素を励起して用いるために人体に有害なオゾンなどの活性酸素が生じ、これを低減する必要があるのに加え、光触媒ではこれに用いる酸化チタン等を高密度で形成するのが難しく高効率化に課題があった。また、プラズマ放電を用いる方法では、反応種が必ずしも制御できず、オゾンなどの活性酸素以外にも人体に有害な反応種も生じる場合が見られるなど、それぞれに未解決な問題があった。
【発明の開示】
【発明が解決しようとする課題】
【０００６】
本発明は係る事情に鑑みてなされたものであり、ホルムアルデヒド、ＶＯＣなどの汚染分子を効率的に除去することができる気体清浄装置を提供するものである。
【課題を解決するための手段】
【０００７】
本発明の気体清浄装置は、導電性基体上に複数の導電性繊維を設けたフィルターと、導電性基体に電圧を加えることによって導電性繊維の周囲に電界を形成する電界形成手段とを備えてなることを特徴とする。
【発明の効果】
【０００８】
本発明によれば、導電性繊維の周囲に形成された電界によって、その周囲に存在する気体分子に対して、気体分子の有する双極子モーメントの大きさに応じた引力を発生させ、双極子モーメントの大きな一部の気体のみを導電性繊維に吸着させる。この作用により、ホルムアルデヒドのような双極子モーメントの大きな分子が選択的に導電性繊維に吸着されることとなり、その結果、汚染分子を効率的に除去することができる気体清浄装置が提供される。
【０００９】
また、本発明によれば、活性炭のように、材料内部の微細孔まで吸着すべき気体をしみ込ませて固定する必要がないので、応答性のよいフィルター作用ができる。さらに本発明によれば、例えば従来の活性炭を用いたホルムアルデヒド、ＶＯＣなどの除去用フィルターを備える装置では、除去用フィルターの頻繁な廃棄が必要であり、除去材をウレタンフォームに添着したり、セルに入れたり、別途保持部材が必要であったが、本発明の気体清浄装置はそのような必要がなくなる。さらに、本発明をホルムアルデヒド、ＶＯＣ等を検知する公知のセンサーと組み合わせることにより、空気中にホルムアルデヒド、ＶＯＣ等を検知した時のみ、基体に電圧印加して装置を動作させることが可能であり、低消費電力化、長寿命化が可能で制御性の高い装置を構成することができる。
【発明を実施するための最良の形態】
【００１０】
本発明の気体清浄装置は、導電性基体上に複数の導電性繊維を設けたフィルターと、導電性基体に電圧を加えることによって導電性繊維の周囲に電界を形成する電界形成手段とを備えてなることを特徴とする。
【００１１】
１．作用
本発明では、導電性繊維の周囲に空間的に変化する電界を存在せしめ、該電界が存在する領域を通過する気体分子がその影響を受けることを利用して、異なる分子間の分離を行なう。
【００１２】
具体的には、電界中に置かれた分子は、その双極子モーメントｐ、分極率α、電界強度Ｆとすると、Ｅ＝−ｐＦ−αＦ2／２の静電エネルギーを付与される。電界強度が場所によって変化する場合、静電エネルギーも場所によって変化し、その結果、電界中に存在する分子には静電エネルギーの位置微分に相当する力が働き、その影響が大きい場合には電界強度の強い導電性繊維表面に引き寄せられる。
【００１３】
特に、ホルムアルデヒドなどの分子は軌道電子の対称性が低い有極性分子であり大きな双極子モーメントを有するために、酸素や窒素など対称性の高い軌道電子を有し双極子モーメントを持たない無極性分子に比べて、その影響が非常に大きい。この結果、強い電界下においては導電性繊維に引き付けられ、電界吸着が起る。
【００１４】
このような効果を利用することにより、酸素や窒素のような無極性分子と区別して、有極性分子を選択的に導電性繊維表面に吸着して分離することができる。
【００１５】
無極性分子の方は、電界の影響で僅かな分極は経験するが、これに伴う静電エネルギーαＦ2／２は非常に弱く、電界が著しく強くない限り、電界の効果によって導電性繊維表面に固定されることは極めて少なく、フィルターの排気側に到達する。このような原理を用いて導電性繊維表面に固定される有極性分子はホルムアルデヒドに限られるものではなく、アセトアルデヒド、トルエン、キシレンのｏ−及びｍ−異性体、エチルベンゼン、ジクロルベンゼンのｏ−及びｍ−異性体、スチレン、ノナナール、クロルピリホス、ダイアジノン、フェノルカルブなど厚生労働省によって室内濃度の指針値が示されている気体などに適用できる。このような効果を利用するには有極性分子である必要があるが、その双極子モーメントは低いもの、例えばフィルターによる除去が望まれる一酸化炭素などでも電界強度を選べば効果を得ることができるため、これらに限られるものではない。
【００１６】
２．導電性基体、導電性繊維
本発明の気体清浄装置は、導電性繊維の周囲に存在する電界を用いて分子間の分離を行うので、導電性繊維近傍に十分強い電界を発生させることが望ましい。導電性繊維には、従来の金属繊維や金属コートされたポリマー繊維などを用いることも出来るが、これらは通常数１００μｍ程度の太さを有するため、強い電界を発生させるには数ｋＶから数１０ｋＶといった高圧用電源が必要となる。家庭用電源などの比較的電圧の低い電源で強い電界を発生させるには、上記の繊維に比べて極めて細いカーボンファイバー、カーボンナノチューブ、カーボンナノワイヤーなどの炭素系繊維を使うことができ、また、金属ナノ繊維など炭素系繊維以外の繊維も用いることができる。カーボンファイバー、カーボンナノチューブ、カーボンナノワイヤーなどは、導電性基体上に化学気相成長法などで形成できる。その成長位置や成長密度を制御する必要がある場合には、Ｎｉ、Ｆｅ、Ｃｏ等の金属微粒子を基体表面に予め分散させ、その触媒作用を利用することにより、これら微粒子上に該導電性繊維を高密度で形成できる。導電性基体としては、グラファイト、金属、又は、ガラスやセラミックスなど絶縁体表面上に予めＡｌ、Ａｇ等の金属薄膜などを設けて導電性を付与したものを用いてもよい。
【００１７】
また、これら基体上に、まず、たとえば０．１ミクロン以上の太さの導電性カーボンファイバーなどからなる第１の導電性繊維を配置し、更に、その表面に触媒微粒子を上記と同様の方法で分散させた後、カーボンナノチューブ、カーボンナノワイヤーなどを形成してもよい。このような方法においてもカーボンナノチューブ、カーボンナノワイヤーなどの表面近傍に強い電界を生じさせることが可能であり、本発明による気体清浄装置を有効に構成することができる。たとえば０．１ミクロン以上の太さのカーボンファイバーは、ＣＶＤ法などによるものを基体上に成長させてもよいし、また、例えば市販の活性炭シートなどに、導電性ペーストなどを用いて基体上に接着して被覆させたものを用いてもよい。この場合、平板又は円筒状などの基体表面にカーボンナノチューブ、カーボンナノワイヤーなどを形成するのに比べて、これらナノ繊維の成長に利用できる表面積が桁違いに大きくできるため、カーボンナノチューブ、カーボンナノワイヤーの成長により実現できる実効的な表面積もそれに比例して大きくできる。この結果、電界によって有極性分子を引き寄せる効果や、表面積が大きなカーボンナノチューブ、カーボンナノワイヤー構造に気体を接触させる効果により、活性炭のように大きな圧損を与えることなく、フィルター性能を大幅に向上させることができる。なお、第１の導電性繊維はその上に上記第２の導電性繊維を形成できればよく、その太さは０．１ミクロン以下でも構わない。このように、導電性繊維は、複数種の繊維を含むことが好ましく、その太さは、それぞれ異なっていることが好ましい。
【００１８】
また、導電性繊維を含む空間に強い電界を生じせしめるには、細い導電性繊維を用いることが望ましい。カーボンナノチューブやカーボンナノワイヤーを用いることにより、半径Ｒ0＝５ナノメーター程度であって、導電性を有するものが容易に得られるが、これら細い導電性繊維を形成した導電性基体に、一例として電圧Ｖ＝３０Ｖを印加した場合、導電性繊維近傍にはおよそＦ＝Ｖ／（ＲｌｎＲ／Ｒ0）の電界が得られる。但し、Ｒは繊維の中心軸から半径方向に計った距離を示す。この結果、導電性繊維表面ではＦ＝２×１０7Ｖ／ｃｍレベルの強い電界を発生させることができ、ホルムアルデヒドなど有極性分子は０．１ｅＶレベルの静電エネルギーで導電性繊維表面に引き付けられる。
【００１９】
導電性繊維の周囲に存在する電界を用いて有極性分子を導電性繊維表面に滞在せしめるには、電界によって付与される静電エネルギーは、フィルター使用温度における熱エネルギー（室温の場合は、約３０ｍｅＶ）と比べ、少なくとも同等以上の大きさであることが望ましい。なお、有極性分子の双極子モーメントは分子によって異なり、例えば、一酸化炭素の双極子モーメントはホルムアルデヒドの約２０分の１であるために、一酸化炭素の分離を行なうには、半径Ｒ0＝５ナノメーター程度のカーボンナノチューブやカーボンナノワイヤーを用いる場合でも、少なくとも２００Ｖ程度の電圧を印加する必要がある。これらの記述から明らかなように、本発明の導電性繊維は、太さが０．１ミクロン以下の繊維を含むことが望ましい。
【００２０】
３．表面修飾
導電性繊維の周囲に存在する電界により導電性繊維に引き寄せられるホルムアルデヒドなどの分子の吸着性を促進するためには、導電性繊維に表面修飾を行ってもよい。たとえば、ホルムアルデヒドを炭素系導電性繊維表面に吸着させるには、シフ反応を促進するためにアミノ系材料等で表面修飾を施してもよい。炭素系導電性繊維表面をアミノ基で修飾するには、ｐ−フタル酸エステル水溶液に浸漬して表面に−ＣＯＯＣ6Ｈ4ＣＯＯＨ基を形成したのち、−ＣＯＯＨを、ＳＯＣｌ2を用いて−Ｃｌ基に置換し、オクタデシルジアミンＮＨ2（ＣＨ2）17ＮＨ2に浸漬することで−ＣＯＯＣ6Ｈ4ＣＯＮＨ（ＣＨ2）17ＮＨ2を固定する等の方法を用いることができる。
【００２１】
４．電界形成手段
これら導電性繊維の周囲に電界を形成するには、例えば、導電性繊維を形成した導電性基体を非接触で取り囲む外枠又は配管等と、導電性基体の間に電圧を印加すればよい。具体的には、外枠又は配管等は接地電位とし、導電性基体を正電位として用いることができる。また、導電性繊維と外枠又は配管等が電気的に接触し、直流放電等が発生するのを避けるために、これらが近接する配管内面にシリカ、アルミナなどの絶縁性薄膜を設けてもよい。上記のような方法で、導電性繊維の周囲に電界を形成する場合、導電性基体に印加する電圧を消失させることにより、フィルターの周囲の電界を一時的に消失させることができる。本発明の装置を長時間使用すると、導電性繊維の周りにホルムアルデヒド、ＶＯＣ等の分子が多数付着してフィルター機能が低下する場合があるが、上記方法で導電性繊維の周囲の電界を一時的に消失させることによって、導電性繊維の周りに付着したホルムアルデヒド、ＶＯＣ等の分子を容易に除去する（すなわち、導電性繊維から脱離させる）ことができる。すなわち、この場合、本発明の装置は、フィルターを再生させる機能を有する。
【００２２】
なお、ホルムアルデヒド、ＶＯＣ等が導電性繊維表面との化学結合などの相互作用により静電エネルギーより大きなエネルギーで吸着された場合、例えば、導電性基体に印加する電圧を一層高めて電界強度を10の8乗V/cmオーダーとし、電子のトンネル効果を誘起せしめて、電界脱離を行うことによりフィルターの再生が可能である。
【００２３】
５．水分子の吸着、加熱手段
本発明の装置は、通常は、導電性繊維に水分子を吸着可能である。なぜなら、水分子は、有極性分子であり、また、導電性繊維と化学結合を形成して、導電性繊維表面に吸着されることがあるからである。
【００２４】
導電性繊維表面に吸着した水は、水酸基ＯＨ−、又はそこから正電圧が印加された導電性繊維に電子を引き抜かれたヒドロキシラジカルＯＨ・の状態で存在する。その結果、ホルムアルデヒドが共存する場合にこれに作用し、酸化作用により蟻酸を生じる。蟻酸は最終的に二酸化炭素と水に分解するが、１６０℃以上に熱した蟻酸は二酸化炭素と水素に分解することがよく知られており、導電性繊維を当該温度以上に熱しておくことにより、ホルムアルデヒドの分解過程をより効率的に行なうことができる。導電性繊維を加熱するために、本発明の装置は、フィルター（又は導電性繊維）を加熱する加熱手段をさらに備えることが好ましい。
【００２５】
これらの反応過程は、ホルムアルデヒド以外のＶＯＣにも適用することができる。更に、これらの反応過程は、上述のホルムアルデヒドが二酸化炭素と水素に分解されるように、オゾンなどの活性酸素や有害なプラズマ反応で生成されるガスを発生させることがない点に特徴がある。
【００２６】
６．触媒薄膜、触媒微粒子
導電性繊維は、触媒薄膜又は触媒微粒子を表面に備えることが好ましい。この場合、電界の効果で繊維表面に引き寄せられた有極性分子が、繊維表面に存在する触媒薄膜又は触媒微粒子と効果的に接触することができ、酸化・乖離等の作用を効率的に受けることができるからである。
【００２７】
触媒薄膜又は触媒微粒子は、金属（例えば、Ｐｔ、Ｐｄ、Ｃｏ、Ｎｉ、Ｆｅ、Ｃｒ、Ａｇ、Ｍｎ、Ｒｕ等）を含むことが好ましい。この場合、空気中の酸素などが触媒表面で活性化されて、導電性繊維に吸着されたホルムアルデヒド、ＶＯＣなどの有極性分子などの酸化を促進する。一例としてＡｇを用いた場合には、酸素との接触によりその表面に酸化銀が生じ、ホルムアルデヒドが電界吸着されると、強電界下でＡｇが還元される一方、ホルムアルデヒドは酸素と結合して、二酸化炭素と水に分解される。また、その他の金属性酸化触媒を用いた場合でも類似の反応過程によりホルムアルデヒドの分解に利用することができる。また、同様の反応過程は、ホルムアルデヒド以外のＶＯＣにも適用することができる。導電性繊維近傍に有効に電界を生じせしめる細い導電性繊維として、半径Ｒ0＝５ナノメーター程度のカーボンナノチューブやカーボンナノワイヤーを用いる場合、このようなナノサイズの細線の上に、Ｐｔ、Ｐｄ、Ｃｏ、Ｎｉ、Ｆｅ、Ｃｒ、Ａｇ、Ｍｎ、Ｒｕなどの金属薄膜又は金属微粒子を設けるには、W.Q.Han and A.Zettl,Nano Letters, vol.3, 681-683, 2003などの文献に見られるように、電子ビーム蒸着法、無電解メッキ法、金属塩還元法などの方法を用いることができる。また、特開２００４−７４１１６号公報にはナノ細線に触媒微粒子を担持させた触媒体が開示されている。
【００２８】
また、触媒薄膜又は触媒微粒子は、酸化物（例えば、酸化チタン等の光触媒）を含むことが好ましい。この場合であっても、金属の場合と同様に触媒表面に電界が作用し電界吸着が誘起される。空気中の酸素などが触媒表面で活性化されて、導電性繊維上の触媒に吸着されたホルムアルデヒド、ＶＯＣなどの有極性分子などの酸化を促進するからである。
【００２９】
光触媒材料である酸化チタンの薄膜又は微粒子は、ＴＩＰＴ(titanium tetra-isopropoxide）、ＴｉＣｌ4等を原料とするＣＶＤ法、ゾルゲル法、あるいは、酸化チタン蒸着源を用いた電子ビーム蒸着法、スパッター法等で形成できる。また、光触媒にＮ等他元素ドーピング、又は酸素欠損量制御などの方法により紫外線だけでなく可視光に対して有効に作用する光触媒を用いることもできる。
【実施例１】
【００３０】
１．構造
図１は、実施例１に係る本発明の気体清浄装置の構造を示す図である。本実施例において、符号１は導電性繊維４の下地となる基板、符号２は基板１上に必要に応じて設けられる導電層、符号３は導電性繊維の成長位置、成長密度などを制御するために必要に応じて設けられた微粒子触媒層、符号４は導電性繊維、符号５は導電性繊維４を形成した基板１を非接触で取り囲む外枠又は配管、符号６は導電性繊維と外枠又は配管５との電気的な接触やＤＣ電界下での放電を防ぐために設けられた絶縁層、符号７は気体の導入側、符号７ａは排気側を示す。また、符号１３は基板１に電圧を印加するためのＤＣ電源、符号１４は接地電位を示す。
【００３１】
２．製造方法
まず、基板１としては半径３ｍｍ、長さ３ｃｍの円筒形状のグラファイトを用いた。基板１上に、日本ペイント製のＮｉコロイドペーストを、アセトン溶媒を用いて超音波洗浄装置により展開し、粒径３〜５ｎｍのＮｉ微粒子が１ｃｍ2当たり約１０10個程度分散された表面を形成した。その後、この基板１をマイクロ波プラズマＣＶＤ装置の真空チャンバーに導入、１×１０-5Ｐａまで排気し、さらに６００℃で１０分間熱処理を行った。その後、基板温度を６００℃に維持し、チャンバーの真空度を１５Ｔｏｒｒ程度になるように圧力コントロールバルブを調整しながら、マスフローコントロールを通じてＨ2ガスを流量８０ｓｃｃｍで導入し、５分程度の表面クリーニングを行った。次に、Ｈ2ガスを流量８０ｓｃｃｍ、およびＣＨ4ガスを流量２０ｓｃｃｍ、トータル圧力１５Ｔｏｒｒの条件の下に導入し、更にバイアス電圧１００Ｖを印加して、電力５００Ｗ、周波数２．４５ＧＨｚの高周波プラズマ励起により、カーボンナノワイヤーを気相成長させた。成長したカーボンナノワイヤーは、平均的な寸法は半径約６ｎｍ、長さ約３０ミクロンで、電子線回折評価によれば多層カーボンナノチューブと非晶質ファイバーが混在しており、ほぼ触媒微粒子の密度に相当する数のこれらカーボンナノワイヤーが形成された。カーボンナノワイヤーを全面に成長させた基板１の任意の２点にテスターのプローブを当てたところ、ＭΩオーダーの抵抗を示し、形成されたカーボンナノワイヤーは導電性を有していた。また、成長前後の重量の比較から、形成されたカーボンナノワイヤーの重量は０．８ｍｇであった。
【００３２】
更に、カーボンナノワイヤーを成長させた基板１を真空チャンバーから取り出した後、ステンレス製の外枠又は配管５を同心円状に配置した。外枠又は配管の基板１を被う部分の内半径は４．５ｍｍであり、導電性繊維との電気的な接触やＤＣ放電を避けるために、基板１と対向する部分には約１ミクロン厚のアルミナ皮膜を施した。
【００３３】
３．フィルター動作の評価
配管のガス導入側７からホルムアルデヒド８を０．１ｐｐｍ、酸素９、及び図１には示さないが窒素を含むドライエアーを１ｃｃ／ｍｉｎの流量で供給し、基板１にはＤＣ電源１３により正電圧を印加し、外枠又は配管５は接地電位１４としてフィルター動作を評価した。排気側７ａにおいて気体を１０分間捕集管に捕集し液体クロマトグラフィーを用いた公知の方法によりホルムアルデヒド濃度を測定したところ、表１に示す結果が得られた。
【００３４】
【表１】
2006095429.tif 000003
【００３５】
基板１とこれと対抗する導電性の外枠又は配管４の間に電圧を印加することにより、カーボンナノワイヤー近傍に強い電界が誘起され、ホルムアルデヒド８が引き寄せられて静電吸着し、酸素９及び窒素は補足されることなくフィルターを通過し、排気側のホルムアルデヒドが減少することが観測された。ホルムアルデヒドが減少する度合いは、印加する電圧に敏感に依存し、表１に示すように、１０Ｖに比べて３０Ｖではより大きな減少が見られた。しかし、本実施例はホルムアルデヒドの分解機能を持たないため、３０Ｖの電圧を印加したまま１０時間使用を継続した後は、カーボンナノワイヤー表面がホルムアルデヒドによって飽和する程度にまで覆われて吸着・脱離反応が熱的な平衡に達した結果、排気側のホルムアルデヒド濃度は再び増加する傾向を示した。また、本発明の気体清浄装置のフィルターは、静電的な作用を用いているため、電界を除去すれば静電吸着された分子の脱離が起り、導電性繊維表面は清浄さを回復できるため、セルフクリーニング機能を有する。本実施例では、電界を除去した時、脱離の影響で排気側のホルムアルデヒドは増加したが、セルフクリーニングが行われた結果、３０Ｖを再度印加した時には、最初の電圧印加直後と同様のホルムアルデヒドの減少が見られ、セルフリフレッシュ効果が確認できた。
【００３６】
本実施例では比較的低い電圧で強い電界を発生できるカーボンナノワイヤーを利用したが、導電性繊維はこれに限られるものではない。太い導電性繊維を用いる場合には、その太さに比例した電圧を供給できる電源装置を用いればよい。
【実施例２】
【００３７】
図２は、実施例２に係る本発明の気体清浄装置の構成を示す図である。本実施例の気体清浄装置の構造と製造方法は実施例１と同様である。実施例１との違いは、導入ガスが飽和濃度に対して１０％の水分子１０を含むこと、フィルターを２００℃に昇温して使用している点である。なお、実施例２の装置は、フィルターを加熱するヒーターなどの加熱手段を備えている。表２は、実施例１と同様な方法で行なったフィルター動作の評価の結果を示す。
【００３８】
【表２】
2006095429.tif 000004
【００３９】
本実施例では水分子が多量に存在するが有極性分子であるため、その一部はホルムアルデヒド８と同様に導電性繊維表面に捕捉され、残りは補足されずに酸素分子９などとともに排気側７ａに達する。強電界下において、導電性繊維表面に電界吸着した水は、水酸基ＯＨ−、又はヒドロキシラジカルＯＨ・の状態でホルムアルデヒドに作用し、ホルムアルデヒドを酸化する作用により蟻酸を生じる。発生した蟻酸は強電界の効果とともに、フィルターを２００℃に昇温したことによる効果により二酸化炭素１１と水素１２に分解する。本実施例においては、導電性繊維表面におけるホルムアルデヒドは、酸化反応により分解が進むため吸着サイトが飽和することはなく、長時間経過後も初期の性能を維持できた。
また、本実施例でのフィルター動作の評価において、排気側に市販の半導体薄膜式オゾンセンサー、測定レンジ０．１０〜１００ｐｐｍ、を配置し、３０分放置後オゾン発生の有無を評価したところ、検出限界以下であった。
【実施例３】
【００４０】
図３は、実施例３に係る本発明の気体清浄装置の構成を示す図である。本実施例の気体清浄装置の構造と製造方法は実施例１とほとんど同様であるが、導電性繊維がその表面に金属からなる酸化触媒としてＡｇの微粒子４ａを担持して構成されている点が異なっている。酸化触媒の微粒子は、Ａｇを公知の方法により無電解メッキして形成した。すなわち、カーボンナノワイヤーを全面に成長させた基板１を実施例１と同様な方法で形成したのち、湿度３０％以上を含む大気圧下で、Ｘｅ2誘電体バリア放電エキシマーランプ装置を用い、中心波長１４６ｎｍの紫外線を放射照度１０ｍＷ／ｃｍ2で１０分間照射し、カーボンナノワイヤーの表面処理を行った。該基板は赤外吸収法による−ＯＨ、＝Ｃ＝Ｏ振動ピークの増加が見られ、表面が活性化していることが確認された。
【００４１】
表面処理したカーボンナノワイヤー上へのＡｇ微粒子の形成は公知の方法により行なった。すなわち、硝酸銀３．５ｇに純水を６０ｃｃ加え、さらに沈殿が消えるまでアンモニア水を加えた第１液、苛性カリ２．５ｇに純水６０ｃｃを加えた第２液、ぶどう糖５４．５ｇを純水１リッターに溶かし、硝酸０．５ｃｃ加えて煮沸し、冷却後エタノール５４ｃｃを加えた第３液を用意した。次に、第１液に第２液を加えたのち、アンモニア水を液が透明になるまで液化したのち、硝酸銀を１０ｍｇ含む水溶液１０ｃｃを加え、基板１を１０秒間浸漬して、Ａｇ微粒子を形成した。カーボンナノワイヤー上に形成されたＡｇ粒子は、カーボンナノワイヤーをほぼ全面的に被うように形成され、その平均半径は約８ｎｍであった。表３は、実施例１と同様な方法で行なったフィルター動作の評価の結果を示す。
【００４２】
【表３】
2006095429.tif 000005
【００４３】
実施例１と同様に、電圧３０Ｖを印加した場合、Ａｇ微粒子で被われたカーボンナノワイヤーには有極性分子のホルムアルデヒド８が電界吸着されるが、熱的なエネルギーと付加的な小さな静電エネルギーをもった酸素９も、その存在量が多いために頻繁に到来し、酸化触媒との作用によりホルムアルデヒドの酸化による反応が促進され、最終的に二酸化炭素１１と水１０に分解される。分解反応を促進するために、実施例２と同様にフィルター温度を２００℃程度に昇温しておいてもよい。本実施例においても、ホルムアルデヒドは酸化分解されるため、長時間使用後も吸着能力の低下が生じていない。また、本実施例においても、排気側でオゾンは検出されなかった。
【００４４】
なお、カーボンナノワイヤー上への半径１０ｎｍ程度のＡｇ微粒子の形成は、以下に述べる気相成長法でも可能であった。すなわち、上流に蒸発部、下流に反応部を有する石英製反応管の反応部側に基板１を配置し、あらかじめＡｒ流量２リットル／ｍｉｎを流しながら、蒸発部と反応部をそれぞれ、１０００℃と６００℃に加熱した。次に、市販のＡｇＣｌ原料を搭載した石英ボートを該蒸発部側に挿入すると微粒子が煤状に発生し、反応部に到達するのが観察された。なお、ＡｇＣｌの搭載量は反応部において得られるＡｇの実効的な蒸着厚が１０ｎｍとなるように設定した。ＡｇＣｌの蒸発が終了したのち、Ｈ2ガス２リットル／ｍｉｎのガス流に切り替え、反応部を７００℃に加熱することにより、粒径１０ｎｍ程度のＡｇ微粒子が得られた。
【実施例４】
【００４５】
実施例４に係る本発明の気体清浄装置の構成を図３により説明する。本実施例の気体清浄装置の構造と製造方法は実施例１とほとんど同様であるが、導電性繊維がその表面に金属からなる酸化触媒としてＰｔの微粒子を担持して構成されており、かつ導入ガスがホルムアルデヒド８を０．１ｐｐｍ、酸素９、図３には示さないが窒素、同じく図には示さないがトルエン０．２ｐｐｍ、及び一酸化炭素を０．１ｐｐｍ含む点、更に、フィルター動作の評価実験において基板１を３００℃に設定した点が異なっている。カーボンナノワイヤーを全面に成長させた基板１の形成、および紫外線照射による表面処理は実施例１と同様に行った。酸化触媒の微粒子は、Ｐｔを公知の方法により金属塩を還元する方法で形成した。濃度５ｍＭのＮａ2ＰｔＣｌ4溶液５００ｃｃと同量のエタノールを加えた処理液に表面処理後の基板１を３分間浸漬したのち、エタノール水で洗浄し、更に窒素ガス中で乾燥し５００℃で熱処理することにより、Ｐｔ微粒子を形成した。カーボンナノワイヤー上に形成されたＰｔ微粒子は、カーボンナノワイヤーをほぼ全面的に被うように形成され、その平均半径は約４ｎｍであった。表４は、実施例１と同様な方法で行なったフィルター動作の評価の結果を示す。但し、双極子モーメントの小さい一酸化炭素も対象となるため、印加電圧は２００Ｖに高めた。また、トルエン、及び一酸化炭素の濃度はガスクロマトグラフィー法で評価した。
【００４６】
【表４】
2006095429.tif 000006
【００４７】
電圧２００Ｖを印加した場合、Ｐｔ微粒子で被われたカーボンナノワイヤーには有極性分子のホルムアルデヒド８、トルエン、及び一酸化炭素が電界吸着されるが、熱的なエネルギーと付加的な小さな静電エネルギーをもった酸素９も、その存在量が多いために頻繁に到来し、酸化触媒との作用によりホルムアルデヒド、トルエン、及び一酸化炭素の酸化による反応が促進され、最終的に二酸化炭素１１と水１０に分解される。フィルター温度を３００℃程度に昇温しているために、分解反応が促進される。本実施例の構成により、ホルムアルデヒド、トルエンに加え、その他のＶＯＣ、ＣＯなども分離が可能であった。本実施例においても、ホルムアルデヒド、およびＶＯＣは酸化分解され、また一酸化炭素は二酸化炭素に酸化されるため、長時間使用後も吸着能力の低下が生じていない。また、本実施例においても、排気側でオゾンは検出されなかった。
【実施例５】
【００４８】
実施例５に係る本発明の気体清浄装置の構成は図３と同様である。本実施例の気体清浄装置の構造と製造方法は実施例１とほとんど同様であるが、導電性繊維がその表面に実施例３、４とは違った酸化触媒として酸化物微粒子を担持して構成されている点が異なっている。本実施例では光触媒であるアナターゼ型酸化チタンをカーボンナノワイヤーの上に公知のＣＶＤ方法により形成した。
【００４９】
すなわち、カーボンナノワイヤーを全面に成長させた基板１を実施例１と同様な方法で形成したのち、実施例３と同様に、大気圧下で紫外線を照射し、カーボンナノワイヤーの表面処理を行った。その後、該基板をＣＶＤチャンバーに導入し真空に排気したのち、流量１００ｃｃ／ｍｉｎの窒素ガスを流しながら、３００℃に昇温し１０分間熱処理を行なった。ＣＶＤ原料にはＴＴＩＰ（ｔｉｔａｎｉｕｍ  ｔｅｔｒａ−ｉｓｏｐｒｏｐｏｘｉｄｅ）を用いた。ＴＴＩＰ容器を８０℃に加熱し、キャリアーガスとして用いる流量１００ｃｃ／ｍｉｎの窒素ガスをバブリングさせることにより原料をＣＶＤチャンバーに導入し、室温で５分間のＣＶＤ成長を行った。その後、雰囲気を大気圧のドライエアーに切り替え、５００℃で１５分間の焼成を行った。カーボンナノワイヤー上に形成された酸化チタン微粒子は、カーボンナノワイヤーをほぼ全面的に被うように形成され、その平均半径は約６ｎｍであった。表５は、実施例１と同様な方法で行なったフィルター動作の評価の結果を示す。本実施例においては、形成された酸化チタン微粒子の光触媒効果を見るために、フィルターの外枠又は配管に図３には示さないが、紫外線を外部から導入するための石英窓を設けた。紫外線光源はＰｈｉｌｉｐｓ製，８ＷのＵＶ蛍光管を用い、波長３５６ｎｍ、照射量１００ｍＷ／ｃｍ2の紫外光を、光導入窓から照射した。
【００５０】
【表５】
2006095429.tif 000007
【００５１】
実施例１と同様に、電圧３０Ｖを印加した場合、酸化チタン微粒子で被われたカーボンナノワイヤーには有極性分子のホルムアルデヒド８が電界吸着されるが、熱的なエネルギーと付加的な小さな静電エネルギーをもった酸素９も、その存在量が多いために、これに頻繁に到来し、紫外線照射下では光触媒との作用によりホルムアルデヒドの酸化による反応が促進され、最終的に二酸化炭素１１と水１０に分解される。分解反応を促進するために、実施例と同様にフィルター温度を２００℃程度に昇温しておいてもよい。本実施例ではホルムアルデヒドは酸化分解されるため、長時間使用後も吸着能力の低下が生じていない。
【００５２】
なお、カーボンファイバー上への酸化チタン微粒子の形成はゾルゲル法によっても可能である。すなわち、ＴＴＩＰ１ｍＬ、硝酸０．５ｍＬ、純水０．１ｍＬ量、イソプロパノール３２．７ｍＬからなる溶液を窒素雰囲気中で２時間攪拌後、しばらく放置したのち、基板１を浸漬し、およそ０．５ｍｍ／ｓｅｃの速度で溶液から取り出し、その後、大気中で４００℃・２時間程度焼成する方法によっても形成できる。
【実施例６】
【００５３】
図４は、実施例６に係る本発明の気体清浄装置の構成を示す図である。本実施例の気体清浄装置の構造と製造方法は実施例２とほとんど同様であるが、以下の点が異なっている。すなわち、第１の導電性繊維として予め、導電性を有する太さ６０ミクロンの活性炭繊維１２を不織布状にした厚さ約１ｍｍの市販シートを基板１上にＡｇペーストなどを用いて接着・乾燥させた後、実施例１と同様な方法で、日本ペイント製のＮｉコロイドペーストを、アセトン溶媒を用いて展開し、粒径３〜５ｎｍのＮｉ微粒子が高密度で分散された活性炭繊維表面を形成した。その後、実施例１で示したプラズマＣＶＤ法によりカーボンナノワイヤー４を形成した。本実施例でのフィルター動作の評価は、導入ガスに飽和濃度に対して１０％の水分子１０を含ませ、かつフィルターを２００℃に昇温して使用するなど、実施例２と同様な方法で行なった。フィルター動作の評価の結果を表６に示す。
【００５４】
【表６】
2006095429.tif 000008
【００５５】
本実施例では、実施例２と同様に、水分子が多量に存在するが有極性分子であるため、その一部はホルムアルデヒド８と同様に、図４の水分子１０のように導電性繊維表面に捕捉され、残りは補足されずに水分子１０のように、酸素分子９などとともに排気側に達する。強電界下において、導電性繊維表面に電界吸着した水分子１０は、水酸基ＯＨ−、又はヒドロキシラジカルＯＨ・の状態でホルムアルデヒドに作用し、ホルムアルデヒドを酸化する作用により蟻酸を生じる。発生した蟻酸は２００℃のフィルター温度により二酸化炭素１１と水素１２に分解する。本実施例においては、導電性繊維表面におけるホルムアルデヒドは、分解が進むため吸着サイトが飽和することはなく、長時間経過後も初期の性能を維持できた。本実施例は、カーボンナノワイヤーの比表面積が遥かに大きいため、実施例２に比べて高いフィルター能力が得られる。また、本実施例においても、排気側でオゾンは検出されなかった。
【００５６】
なお、以上の実施例では、主にホルムアルデヒド、トルエン等の減少を液体クロマトグラフィー、ガスクロマトグラフィーで調べているが、他のＶＯＣについてもガスクロマトグラフィー等公知の方法でフィルター性能を検証することができる。また、フィルター反応に伴って発生する二酸化炭素については、試験ガスとしてホルムアルデヒドを含む高純度ドライエアーと質量分析などの方法を組み合わせることにより反応を検証できることは言うまでもない。
【００５７】
また、上記の実施例では基板として単純な円筒構造を用いているが、本発明はこれに限定されるものではない。例えば、数μｍ〜数１００μｍ径の微小な円筒状空洞が多数、平行に配列されたハニカム構造体の空洞内面にカーボンファイバー、カーボンナノチューブ、カーボンナノワイヤー、又は種々の材質又はサイズの金属ワイヤーなどを形成し、電圧を印加することにより、本発明の導電性繊維を含む空間に存在する電界を用いるフィルターを構成することができる。
【００５８】
更に、本発明の気体清浄装置は、ｋＶといった高い電圧を必要とせず、また、基板の選択によりフレキシブルな形状を取ることができ、また圧損が少ない特徴がある。更に、ホルムアルデヒドなどの除去性能に優れ、長寿命の使用が可能であり、空気清浄機、エアコンなどに有効に適用できる性能を有している。
【図面の簡単な説明】
【００５９】
【図１】本発明の実施例１の気体清浄装置の構成を示す。
【図２】本発明の実施例２の気体清浄装置の構成を示す。
【図３】本発明の実施例３、４、５の気体清浄装置の構成を示す。
【図４】本発明の実施例６の気体清浄装置の構成を示す。
【符号の説明】
【００６０】
１．基板
２．導電性薄膜
３．触媒微粒子
４．導電性ナノワイヤー又はナノチューブ
５．フィルターの外枠又は配管
６．絶縁層
７．ガス導入側
７ａ．ガス排気側
８．酸素分子
９．ホルムアルデヒド分子
１０．水分子
１１．二酸化炭素
１２．水素
１３．ＤＣ電源
１４．接地電位
【図１】
2006095429.tif 000009
【図２】
2006095429.tif 000010
【図３】
2006095429.tif 000011
【図４】
2006095429.tif 000012